(57)【要約】【課題】  ポリ乳酸が有するバイオマス素材の利点を活かしつつ、優れた耐衝撃性と人体および環境に対する安全性とを有する、ポリ乳酸樹脂組成物を提供すること。【解決手段】  成形体の耐衝撃性が向上したポリ乳酸樹脂組成物を開示する。本発明のポリ乳酸樹脂組成物は、ポリ乳酸と、９０％以上の立体規則性および５０万から５００万の重量平均分子量を有するトランス型ポリイソプレンとを含有する。【選択図】  なし【特許請求の範囲】
【請求項１】
ポリ乳酸と、９０％以上の立体規則性および５０万から５００万の重量平均分子量を有するトランス型ポリイソプレンとを含有する、ポリ乳酸樹脂組成物。
【請求項２】
前記トランス型ポリイソプレンが、９９．９％以上の立体規則性を有する、請求項１に記載のポリ乳酸樹脂組成物。
【請求項３】
前記トランス型ポリイソプレンがトチュウ由来のポリイソプレンである、請求項１または２に記載のポリ乳酸樹脂組成物。
【請求項４】
前記ポリ乳酸がポリ（Ｌ−乳酸）である、請求項１から３のいずれかに記載のポリ乳酸樹脂組成物。
【請求項５】
全体重量に対し、前記ポリ乳酸の含有量が４０重量％から９９重量％であり、そして前記トランス型ポリイソプレンの含有量が１重量％から６０重量％である、請求項１から４のいずれかに記載のポリ乳酸樹脂組成物。
【請求項６】
ポリ乳酸樹脂組成物の製造方法であって、
ポリ乳酸と、９０％以上の立体規則性および５０万から５００万の重量平均分子量を有するトランス型ポリイソプレンとを溶融かつ混練する工程を含む、方法。
【請求項７】
請求項１から５のいずれかに記載のポリ乳酸樹脂組成物を用いて得られた樹脂成形体。
【発明の詳細な説明】
【技術分野】
【０００１】
本発明は、ポリ乳酸樹脂組成物に関し、より詳細には、樹脂成形体の耐衝撃性が向上したポリ乳酸樹脂組成物に関する。
【背景技術】
【０００２】
ポリ乳酸は生分解性を有し、例えば、縫合糸、ステント、骨固定剤、農業資材、包装・梱包資材、食器のような種々の技術分野にて応用されている。また、近年では、自動車構成部品などの構造材料としても利用される傾向にある。
【０００３】
しかし、ポリ乳酸自体の性質として、その樹脂成形体の耐衝撃性が低いという理由から、その利用範囲は制限されている。
【０００４】
このような耐衝撃性の改善には、例えば、樹脂成形体を構成するポリ乳酸の光学純度を高めること、その他の樹脂成分との複合化を行うこと、添加剤を加えることなどの手法が用いられている。
【０００５】
ここで、特許文献１には、ポリエステル樹脂組成物の耐衝撃性を改善するために、ポリエステル樹脂に、改質剤としてエポキシ基を有するトランス型ポリイソプレンを複合化することが開示されている。しかし、当該エポキシ基を有するトランス型ポリイソプレンは、人体に対する安全性に懸念があることや環境に及ぼす影響が大きい等の理由から、実質的にその工業的用途は制限される。また、これに代わり、未変性トランス型ポリイソプレン（株式会社クラレ製ＴＰ−３０１）でポリ乳酸を複合化した場合では、得られる樹脂組成物の耐衝撃性には特に変化が生じていない。当該未変性トランス型ポリイソプレンは、２５万の重量平均分子量および９９％の立体規則性を有する石化由来のトランス型ポリイソプレンである。
【０００６】
他方、特許文献２は、ポリ乳酸樹脂に、相溶化剤の存在下にて改質剤としてポリプロピレン樹脂を添加することにより、樹脂組成物の耐衝撃性を改善することを開示している。しかし、特許文献２に記載の発明によれば、当該改質剤は石化由来品のポリプピレンである。当該石化由来の改質剤を添加するほど、樹脂組成物中のバイオマス度が低下するため、植物由来であるポリ乳酸の特徴を活かすことができない。
【０００７】
このように、ポリ乳酸樹脂組成物の耐衝撃性を向上させるために、従来提案されている改質剤には種々の懸念が存在する。よって、例えば、人体や環境に対する懸念がなく、より広範な工業的用途に利用され得る、優れた耐衝撃性を有するポリ乳酸樹脂組成物の提供が望まれている。
【先行技術文献】
【特許文献】
【０００８】
【特許文献１】特開２０１２−１０７１３７号公報
【特許文献２】特開２００６−１３１７１６号公報
【発明の概要】
【発明が解決しようとする課題】
【０００９】
本発明は、上記課題の解決を課題とするものであり、その目的とするところは、ポリ乳酸が有するバイオマス素材の利点を活かしつつ、優れた耐衝撃性と人体および環境に対する安全性とを有する、ポリ乳酸樹脂組成物を提供することにある。
【課題を解決するための手段】
【００１０】
本発明は、ポリ乳酸と、９０％以上の立体規則性および５０万から５００万の重量平均分子量を有するトランス型ポリイソプレンとを含有する、ポリ乳酸樹脂組成物である。
【００１１】
１つの実施形態では、上記トランス型ポリイソプレンは９９．９％以上の立体規則性を有する。
【００１２】
１つの実施形態では、上記トランス型ポリイソプレンはトチュウ由来のポリイソプレンである。
【００１３】
１つの実施形態では、上記ポリ乳酸はポリ（Ｌ−乳酸）である。
【００１４】
１つの実施形態では、全体重量に対し、上記ポリ乳酸の含有量は４０重量％から９９重量％であり、そして上記トランス型ポリイソプレンの含有量は１重量％から６０重量％である。
【００１５】
本発明はまた、ポリ乳酸樹脂組成物の製造方法であって、ポリ乳酸と、９０％以上の立体規則性および５０万から５００万の重量平均分子量を有するトランス型ポリイソプレンとを溶融かつ混練する工程を含む、方法である。
【００１６】
本発明はまた、上記ポリ乳酸樹脂組成物を用いて得られた樹脂成形体である。
【発明の効果】
【００１７】
本発明によれば、樹脂成形体に対する耐衝撃性を向上させることができるポリ乳酸樹脂組成物を得ることができる。本発明のポリ乳酸樹脂組成物は、構成成分であるポリ乳酸の特性を阻害することなく、人体および環境に対する負荷を低減し、より広範な工業的用途に使用され得る。
【図面の簡単な説明】
【００１８】
【図１】実施例１で使用したトランス型ポリイソプレンの１Ｈ−ＮＭＲスペクトルを示すグラフである。
【図２】実施例１で使用したトランス型ポリイソプレンの１３Ｃ−ＮＭＲスペクトルを示すグラフである。
【図３】実施例１で使用したトランス型ポリイソプレンのＳＥＣクロマトグラムを示すグラフである。
【発明を実施するための形態】
【００１９】
以下、本発明について詳述する。
【００２０】
本発明のポリ乳酸樹脂組成物は、ポリ乳酸とトランス型ポリイソプレンとを含有する。
【００２１】
本発明の樹脂組成物を構成するポリ乳酸は、生分解性、すなわち土壌または堆肥中、あるいは水中または海水中で適切な時間をかけて分解する性質を有する。本発明におけるポリ乳酸は、構成単位としてＬ−乳酸および／またはＤ−乳酸を含むポリマーまたはコポリマーであるか、もしくはこれらの乳酸のうちの少なくとも１種と、グリコール酸、３−ヒドロキシ酪酸、４−ヒドロキシ酪酸、４−ヒドロキシ吉草酸、５−ヒドロキシ吉草酸、６−ヒドロキシカプロン酸などの他の有機酸；および／またはビニルアルコール、ブタンジオールなどの他のアルコール；とのコポリマーである。
【００２２】
このようなポリ乳酸は、例えば、ラクチドの開環重合や乳酸の脱水縮合により得られたものであってもよく、ジフェニルエーテルなどの所定の有機溶媒中で乳酸を減圧下にて加熱重合することにより得られたものであってもよい。さらに、ポリ乳酸は、バイオマス由来の材料から製造されたものであってもよい。当該バイオマスとしては、必ずしも限定されないが、例えば、トウモロコシ、サツマイモ、ジャガイモ、サトウキビなどの植物性材料が挙げられる。
【００２３】
本発明においては、汎用性に富み入手が容易であるとの理由から、Ｌ−乳酸を用いて得られたポリ（Ｌ−乳酸）を用いることが好ましい。
【００２４】
本発明の樹脂組成物におけるポリ乳酸の含有量は、必ずしも限定されないが、例えば、樹脂組成物全体の重量を基準として、好ましくは４０重量％〜９９重量％、より好ましくは５５重量％〜９５重量％である。樹脂組成物中におけるポリ乳酸の含有量が４０重量％未満であると、得られる樹脂組成物に対し、ポリ乳酸自体の性質（例えば、生分解性）を充分に発揮することができない場合がある。樹脂組成物中におけるポリ乳酸の含有量が９９重量％を上回ると、当該樹脂組成物を用いた樹脂成形体に対して充分な耐衝撃性を付与することが困難となる場合がある。
【００２５】
本発明の樹脂組成物を構成するトランス型ポリイソプレンは、ジエン系熱可塑性エラストマーであり、上記ポリ乳酸に対する改質剤として機能し、得られる樹脂成形体に対して優れた耐衝撃性を付与することができる。
【００２６】
本発明におけるトランス型ポリイソプレンは、９０％以上、好ましくは９９．９％以上の立体規則性を有する。ここで、本明細書中に用いられる用語「トランス型ポリイソプレン」とは、トランス１，４−結合単位を含むポリイソプレンであって、トランス１，４−結合単位以外に、シス１，４−結合単位、１，２−結合単位、および３，４−結合単位の少なくとも１つを含んでいてもよいポリイソプレンを言う。すなわち、本発明においては、トランス型ポリイソプレンは、構成される結合単位の好ましくは９０％以上、より好ましくは９９．９％以上がトランス１，４−結合単位である。あるいは、本発明におけるトランス型ポリイソプレンは、その結合単位中、シス１，４−結合単位、１，２−結合単位および３，４−結合単位の結合異性単位の合計割合が好ましくは１０％以下、より好ましくは０．１％以下である。
【００２７】
本発明におけるトランス型ポリイソプレンはまた、５０万〜５００万、好ましくは１００万〜５００万、より好ましくは１５０万〜５００万の重量平均分子量を有する。当該ポリイソプレンの重量平均分子量が５０万を下回る場合は、得られた樹脂成形体に対して充分な耐衝撃性を付与することが困難となる。なお、トランス型ポリイソプレンの重量平均分子量が高ければ高いほど、得られた樹脂成形体の耐衝撃性は向上するが、植物由来であっても５００万を超えるものは入手が困難となる場合がある。
【００２８】
さらに、本発明におけるトランス型ポリイソプレンは、例えば植物由来成分のトランス型ポリイソプレンを使用することができる。トランス型ポリイソプレンを含有する植物の例としては、トチュウ（Eucommia ulmoides Oliver）、グッタペルカノキ（Palaquim gutta）、およびバラタゴムノキ（Mimusops balata）が挙げられる。高い重量平均分子量のトランス型ポリイソプレンが得られる上、その構造中に、トランス１，４−結合単位の含有率が高くかつ結合異性単位の含有率が低いとの理由からトチュウ（Eucommia ulmoides Oliver）由来のトランス型ポリイソプレンを用いることが好ましい。上記植物由来のトランス型ポリイソプレンは、当該技術分野において公知の手法を用いて得ることができる。
【００２９】
本発明のトランス型ポリイソプレンはまた、上記トランス１，４−結合単位を含むポリイソプレンまたは植物由来のポリイソプレン（以下、これらを総括して「未変性ポリイソプレン」という）を、無水マレイン酸、無水マレイミド、あるいはエポキシ基含有化合物（例えば、過酢酸、過蟻酸）のよう変性付与化合物によって化学的に変性させたものであってもよい。
【００３０】
未変性ポリイソプレンに対する変性付与化合物の使用量は、上記トランス型ポリイソプレンに所望される変性率に応じて当業者が任意の量を設定することができる。１つの実施形態においては、変性付与化合物の使用量は、未変性ポリイソプレン１００重量部に対して、例えば、１０重量部〜２００重量部であり、好ましくは１４重量部〜１４０重量部である。未変性ポリイソプレンと変性付与化合物との反応は、例えば、極性溶媒中で、好ましくは１６０℃〜２３０℃の温度で加熱した状態で行われる。この反応に使用可能な極性溶媒の例としては、ジクロロベンゼン、クロロベンゼン、ベンゼン、メシチレン、エチルベンゼン、１，２，４，５−テトラメチルベンゼンなどのベンゼン系溶媒；および酢酸エチルなどのエステル系溶媒；ならびにこれらの組み合わせが挙げられる。
【００３１】
このようにして、未変性ポリイソプレンに対し、好ましくは０．５％〜３０％、より好ましくは０．８％〜２０％、さらにより好ましくは１％〜１０％の変性率（イソプレン単位中、上記変性付与化合物で修飾されたイソプレン単位の割合（導入率ともいう））を有する。このようなトランス型ポリイソプレンがこのような変性率を有していることにより、ポリ乳酸とトランス型ポリイソプレンとの間で共有結合や分子間力などの化学結合が形成されやすくなり、結果として樹脂組成物全体の強度や耐衝撃性を高めることができる。
【００３２】
本発明の樹脂組成物におけるトランス型ポリイソプレンの含有量は、必ずしも限定されないが、例えば、樹脂組成物全体の重量を基準として、好ましくは１重量％〜６０重量％、より好ましくは１重量％〜３０重量である。樹脂組成物中におけるトランス型ポリイソプレンの含有量が１重量％未満であると、得られる樹脂組成物に対し、当該樹脂組成物を用いた樹脂成形体に対して充分な耐衝撃性を付与することが困難となる場合がある。樹脂組成物中におけるトランス型ポリイソプレンの含有量が６０重量％を上回ると、当該樹脂組成物に含まれるポリ乳酸自体の性質（例えば、生分解性）を充分に発揮することができない場合がある。
【００３３】
本発明のポリ乳酸樹脂組成物は、上記ポリ乳酸およびトランス型ポリイソプレン以外に、本発明の特徴を損なわない範囲において必要に応じて他の添加剤を含有していてもよい。
【００３４】
このような他の添加剤としては、後述する樹脂組成物の成形性を向上させるための添加剤（例えば、ステアリン酸カルシウムなどの高級脂肪酸塩）；タルク、炭酸カルシウム、炭酸マグネシウム、硫酸バリウム、硫酸カルシウム、亜硫酸カルシウム、燐酸カルシウム、水酸化カルシウム、水酸化マグネシウム、水酸化アルミニウム、酸化マグネシウム、酸化チタン、酸化鉄、酸化亜鉛、アルミナ、シリカ、珪藻土、ドロマイト、石膏、焼成クレー、アスベスト、マイカ、ケイ酸カルシウム、ベントナイト、ホワイトカーボン、カーボンブラック、鉄粉、アルミニウム粉、石粉、高炉スラグ、フライアッシュ、セメント、ジルコニア粉などの無機フィラー；リンター、リネン、サイザル、木粉、ヤシ粉、クルミ粉、でん粉、小麦粉、米粉などの有機フィラー；木綿、麻、羊毛などの天然繊維、ポリアミド繊維、ポリエステル繊維、アクリル繊維、ビスコース繊維、アセテート繊維などの有機合成繊維や、アスベスト繊維、ガラス繊維、炭素繊維、セラミック繊維、金属繊維、ウィスカー繊維などの繊維フィラー；色素、顔料、カーボンブラックなどの着色剤；帯電防止剤；導電性付与剤；老化防止剤；難燃剤；防炎剤；撥水剤；撥油剤；防虫剤；防腐剤；ワックス類；界面活性剤；滑剤；紫外線吸収剤；熱安定剤；キレート剤；および分散剤；ならびにこれらの組み合わせが挙げられる。
【００３５】
さらに、本発明のポリ乳酸樹脂組成物は、上記トランス型ポリイソプレン以外に、本発明の特徴を損なわない範囲において必要に応じて他のポリマーがブレンドされていてもよい。
【００３６】
このような他の成分および／または他のポリマーの含有量もまた特に限定されず、本発明の特徴を損なわない範囲において、当業者が任意の含有量を設定することができる。
【００３７】
（ポリ乳酸樹脂組成物の製造方法）
以下、本発明のポリ乳酸樹脂組成物の製造方法の一例について説明する。
【００３８】
本発明においては、上記ポリ乳酸と、上記トランス型ポリイソプレンとが溶融かつ混練される。
【００３９】
ここで、上記トランス型ポリイソプレンは、上記植物成分（例えば、トチュウ）由来のものを用いる場合、果皮由来の異物を含んでいるという理由から、予めトルエンのような有機溶媒を用いて精製されたものを使用することが好ましい。
【００４０】
ポリ乳酸とトランス型ポリイソプレンとの溶融かつ混練は、市販の装置（例えば、セグメントミキサー、オープンロール、バンバリーミキサー、および二軸押出機）を用いて行われ得る。溶融かつ混練に必要とされる条件（例えば、温度、時間、回転数等）もまた、特に限定されず、当業者が使用する装置、材料（すなわち、ポリ乳酸およびトランス型ポリイソプレン）の量等によって適宜選択することができる。本発明においては、上記ポリ乳酸およびトランス型ポリイソプレンは、このような装置に、必要に応じて上記他の成分および／または他のポリマーとともに仕込まれ、溶融かつ混練が行われる。その結果、上記ポリ乳酸およびトランス型ポリイソプレン、ならびに必要に応じて含まれる上記他の成分および／または他のポリマーが互いに混合され、複合化された樹脂組成物が生じる。
【００４１】
次いで、溶融かつ混練した材料は、例えば、当業者に公知の形状でなるペレットに成形されてもよい。
【００４２】
このようにして、本発明のポリ乳酸樹脂組成物を製造することができる。
【００４３】
（ポリ乳酸樹脂成形体）
本発明のポリ乳酸樹脂成形体を加熱成形して成形体を得るには、ブロー成形、射出成形、射出ブロー成形、インフレーション成形、真空圧空成形、あるいは異形押出成形または紡糸押出成形などの押出成形のような当業者に周知の成形方法を採用することができる。
【００４４】
このような成形方法を経て、本発明のポリ乳酸樹脂組成物から、フィルム、シート、ボトルなどの任意の形態を有する耐衝撃性に優れた樹脂成形体を得ることができる。
【実施例】
【００４５】
以下、実施例により本発明を詳述する。ただし、本発明はこれらに限定されるものではない。
【００４６】
（実施例１〜７および比較例１）
まず、本実施例に使用するトチュウ由来バイオポリマーについて以下のような分析を行った。
【００４７】
日立造船株式会社製トチュウ由来バイオポリマーの構造および立体規則性を、１Ｈ−ＮＭＲおよび１３Ｃ−ＮＭＲ（日本電子株式会社製／型式：ＥＣＡ５００）により確認した。また、当該バイオポリマーの重量平均分子量を、サイズ排除クロマトグラフィー（ＳＥＣ−ＲＩ／東ソー株式会社製／型式：ＨＬＣ−８３２０ＧＰＣ／測定条件：（溶離液）テトラヒドロフラン、（溶出温度）４０℃、（外部標準物質）ポリスチレン、（検出器）示差屈折率検出器）により測定した。得られた結果を、図１（１Ｈ−ＮＭＲ）、図２（１３Ｃ−ＮＭＲ）および図３（ＳＥＣクロマトグラム）にそれぞれ示す。
【００４８】
本実施例で使用したトチュウ由来バイオポリマーは、図１により基本構造がトランス１，４−結合単位を有するポリイソプレンであることを確認し、図２により、シス１，４−結合型ポリイソプレンのメチル基（２３．０ｐｐｍ）、メチレン基（２６.５ｐｐｍ）のシグナルが現れていないことを確認した。これにより、本実施例で使用したトチュウ由来バイオポリマーは、１００％がトランス１，４−結合型ポリイソプレンから構成されているものであると推定した。さらに、当該トチュウ由来バイオポリマーの重量平均分子量は、ＳＥＣクロマトグラムにより、標準ポリスチレン換算による分子量測定によれば、１．８×１０６であったことを確認した。
【００４９】
次いで、ポリ乳酸（ユニチカ株式会社製テラマック）、および上記トチュウ由来バイオポリマー（日立造船株式会社製）を、表１に記載の組成比（重量部）でそれぞれセグメントミキサー混練機（株式会社東洋精機製作所製／型式：ＫＦ７０Ｖ２）を備えるラボプラストミル（株式会社東洋精機製作所製／型式：１１０Ｃ１００）に仕込み、温度１８０℃、時間１０分、および回転数５０回転／分の混練条件にて溶融かつ混練した。その後、ハンドトゥルーダー（株式会社東洋精機製作所製／型式：ＰＭ−１）を用いてストランドを成形し、コールドカットペレタイザー（株式会社東洋精機製作所製／型式：ＰＥＴＥＣ３）を用いてペレットを成形した。
【００５０】
さらに、得られた各組成のペレットを、小型射出成形機（サーモフィッシャーサイエンティフィック社製／型式：ＨＡＡＫＥ  ＭｉｎｉＪｅｔ  Ｐｒｏ）を用いて、シャルピー衝撃試験用短冊片（８０×１０×４ｍｍ）を成形した。なお、試験片のノッチ加工にはノッチングツール（株式会社東洋精機製作所製）を用いた。シャルピー衝撃試験には衝撃試験機（株式会社東洋精機製作所製）を用い、２．０Ｊのハンマーでエッジワイズ衝撃を加えて試験を行った。試験はシングルノッチ付き試験片を用い、それぞれ５本以上のサンプル数を用意して測定を行った。得られたシャルピー衝撃試験結果を表１に示す。
【００５１】
【表１】
2018027991.tif 000002
【００５２】
表１に示すように、ポリ乳酸にトチュウ由来バイオポリマー（トランス型ポリイソプレン）を混合し、複合化させて得られた実施例１〜７の樹脂組成物は、比較例１のポリ乳酸のみで構成されるものと比較して、いずれもシャルピー試験の測定値が高い数値を示し、耐衝撃性が向上していたことがわかる。特に、トチュウ由来バイオポリマーの併用による効果は、当該バイオポリマーの含有量が比較的少ない実施例１〜４においても充分にしめされており、トランス型ポリイソプレンが、ポリ乳酸樹脂組成物における耐衝撃性を高めるための改質剤として優れた機能を奏していることがわかる。
【産業上の利用可能性】
【００５３】
本発明によれば、耐衝撃性が向上したポリ乳酸樹脂組成物を得ることができる。本発明は、このような耐衝撃性を活かして、フィルム、シート、ボトルなどの種々の樹脂成形体に成形することができ、様々な工業製品に有用である。
【図１】
2018027991.tif 000003
【図２】
2018027991.tif 000004
【図３】
2018027991.tif 000005